(57)【要約】 【課題】  電磁誘導加熱調理器具と共に使用することのできる調理鍋を提供する。【解決手段】本発明の調理鍋は、ガラスセラミック製の透明な鍋本体１０と、該鍋本体の底部外側表面１１に、磁性金属の電磁誘導層２０と、硬磁性金属の耐磨耗層３０と、耐酸化性金属の酸化防止層４０とが、溶射によって連続して設けられている。この構造により、調理鍋１０は電磁誘導加熱調理器具と共に使用することができ、これら耐磨耗層３０と酸化防止層４０の形成により、電磁誘導層２０が磨耗したり傷ついたりすることがないので、鍋の寿命が延び、酸化防止や防錆効果が施されるので、鍋の外観の美観が保たれる。また、鍋本体が透明なため、調理中に蓋を取って中の状態を調べるといったことをせずに、外から目で確かめることができるので、使用者に安全性をもたらす。【選択図】図１
2009082356.tif 000002
【特許請求の範囲】
【請求項１】
調理用の調理鍋であって、前記鍋が透明の蓋なし容器で底部外側表面を有する鍋本体と、前記底部外側表面上に磁性金属を溶射して被覆された外側表面となる電磁誘導層と、前記電磁誘導層の外側表面上に耐久性のある硬磁性金属を溶着して被覆された外側表面となる耐磨耗層とを有することを特徴とする調理鍋。
【請求項２】
前記請求項１記載の調理鍋において、前記耐磨耗層の外側表面には、更に、耐酸化性金属の酸化防止層が溶射によって被覆されていることを特徴とする調理鍋。
【請求項３】
前記請求項２記載の調理鍋において、前記鍋本体は、ガラスセラミック製であることを特徴とする調理鍋。
【請求項４】
前記請求項３記載の調理鍋において、前記耐酸化性金属の酸化防止層は、アルミニュームであることを特徴とする調理鍋。
【請求項５】
前記請求項３記載の調理鍋において、前記耐酸化性金属の酸化防止層は、アルミニューム合金であることを特徴とする調理鍋。
【請求項６】
前記請求項４記載の調理鍋において、前記耐磨耗層の耐久性のある硬磁性金属は、ステンレス鋼であることを特徴とする調理鍋。
【請求項７】
前記請求項４記載の調理鍋において、前記耐磨耗層の耐久性のある硬磁性金属は、タングステンであることを特徴とする調理鍋。
【請求項８】
前記請求項５記載の調理鍋において、前記耐磨耗層の耐久性のある硬磁性金属は、ステンレス鋼であることを特徴とする調理鍋。
【請求項９】
前記請求項５記載の調理鍋において、前記耐磨耗層の耐久性のある硬磁性金属は、タングステンであることを特徴とする調理鍋。
【請求項１０】
前記請求項１乃至９のいずれか１項に記載の調理鍋において、前記電磁誘導層の磁性金属はアルミニュームであることを特徴とする調理鍋。
【請求項１１】
前記請求項１乃至９のいずれか１項に記載の調理鍋において、前記電磁誘導層の磁性金属は亜鉛であることを特徴とする調理鍋。
【請求項１２】
前記請求項１乃至９のいずれか１項に記載の調理鍋において、前記電磁誘導層の磁性金属はアルミニューム合金であることを特徴とする調理鍋。
【請求項１３】
前記請求項１乃至９のいずれか１項に記載の調理鍋において、前記酸化防止層は、密度が０.５乃至６ミクロン、結晶格子点間隔が０.５乃至５ミクロン、薄さが１０乃至１００ミクロンであることを特徴とする調理鍋。
【請求項１４】
前記請求項１乃至９のいずれか１項に記載の調理鍋において、前記酸化防止層は、密度が１乃至３ミクロン、結晶格子点間隔が１乃至３ミクロン、薄さが２０乃至５０ミクロンであることを特徴とする調理鍋。
【請求項１５】
前記請求項１３に記載の調理鍋において、前記耐磨耗層は、密度が０.５乃至５ミクロン、結晶格子点間隔が０.５乃至５ミクロン、薄さが５乃至１００ミクロンであることを特徴とする調理鍋。
【請求項１６】
前記請求項１３に記載の調理鍋において、前記耐磨耗層は、密度が１乃至３ミクロン、結晶格子点間隔が１乃至３ミクロン、薄さが１０乃至３０ミクロンであることを特徴とする調理鍋。
【請求項１７】
前記請求項１４に記載の調理鍋において、前記耐磨耗層は、密度が０.５乃至５ミクロン、結晶格子点間隔が０.５乃至５ミクロン、薄さが５乃至１００ミクロンであることを特徴とする調理鍋。
【発明の詳細な説明】
【技術分野】
【０００１】
本発明は調理鍋に関し、更に具体的に言うと、鍋の寿命を増進し、鍋で調理されている食物が外側から目視できるようにするためにガラスセラミック製で作られ、鍋底部外側表面に多層がコーティングされた、電磁誘導対流加熱調理法を含めた様々な調理法で使える調理鍋に関するものである。
【背景技術】
【０００２】
従来の調理鍋は、ガスレンジの上で、あるいはホットプレートで、あるいはオーブンや電子レンジで、食物を煮たりするのに用いられる。また、電磁誘導加熱調理器具で使用するためには、鍋の下部に鉄誘導層をコーティングする、というように言われてきた。
【０００３】
電磁誘導層を有する従来の調理鍋は、欧州特許ＥＰ１５９９１１６、ＰＣＴ出願  ＷＯ２００５０６０８０２、日本特開平１１−１８５９４５、日本特開２０００−２３７０４５、日本特開２００６−０１４７６１、日本特開２００６−２４６９９８等にあるように、調理している人が調理中の食物を外部から目視することができない金属製あるいはセラミック製の不透明材料で作られている。従って、このような調理鍋を使った場合には、レンジから鍋を外し、蓋を開けてから、中身をみなければならず、安全性並びに使い勝手の良さということに欠ける。
【０００４】
また、日本特許公開２０００−５０１２５に示された従来の調理鍋は、透明の耐熱性ガラスあるいはセラミックで作られており、鍋の下部に溶射で電磁誘導層が塗布されている。しかし、調理鍋に電磁誘導層を固着させるために、ガラスと電磁誘導層との間に更に接着剤層が必要であるため、製造費が高くなる。
【０００５】
或いはまた、別の従来例の米国特許第４，１９４，０４２号の調理鍋は、ガラスセラミック製であり、鍋の下部に溶射で電磁誘導層が塗布されている。ガラスセラミックは、単体のガラスやセラミックよりも優れた耐熱性、熱伝導性、耐久性があり、また、透明なので調理鍋が透けて見えるため、調理をしている人が鍋の中の食物の調理具合をチェックできるようになっている。
しかし、この調理鍋は電磁誘導層の下面に保護層が全くないので、鍋を使っていく内に電磁誘導層が傷ついたり、こすれて薄くなったり、剥がれたりしてしまう。
【特許文献１】欧州特許１５９９１１６
【特許文献２】ＰＣＴ公開ＷＯ２００５０６０８０２
【特許文献３】日本特開平１１−１８５９４５
【特許文献４】日本特開２０００−２３７０４５
【特許文献５】日本特開２００６−０１４７６１
【特許文献６】日本特開２００６−２４６９９８
【特許文献７】日本特許公開２０００−５０１２５
【特許文献８】米国特許第４，１９４，０４２号
【発明の開示】
【発明が解決しようとする課題】
【０００６】
本発明は、上記の欠点を解消するための調理鍋を提供するものであり、本発明は、ガラスセラミック製で、電磁誘導加熱調理器具と一緒に使うために鍋の底部外側表面に多層構造を有する調理鍋を提供し、鍋の寿命を増進させることを目的とする。
【課題を解決するための手段】
【０００７】
上述の目的を達成するため、本発明の調理鍋は、ガラスセラミック製の鍋本体と、溶射を使って前記鍋の底部外側に、磁性金属の電磁誘導層と、硬磁性金属の耐磨耗層と、耐酸化性金属の酸化防止層とをそれぞれ連続して形成した多層構造を有し、これにより、本発明の調理鍋は対流加熱調理器具或いは電磁誘導加熱調理器具と共に使用することができると共に、調理している人が調理中の鍋の中身の状態を外側から見られるようになっており、また、耐磨耗層および酸化防止層を設けたことで、鍋本体の寿命を延ばすことができることを特徴とする。
【発明の効果】
【０００８】
本発明の調理鍋の底部外側表面に、電磁誘導層、耐磨耗層、酸化防止層の三層が溶射によって形成されているので、鍋本体のガラスと電磁誘導層との間に接着剤層を配置するような従来の製品と比べ、製造費が一段と低く抑えられ、従来のガスレンジや、電子レンジ、オーブン、ホットプレート等々にも、電磁誘導加熱調理器具にも使用できるので、使用範囲が広い。
【０００９】
そして、電磁誘導層の下に耐磨耗層および酸化防止層の保護層が形成されたことで、鍋を使っていく内に電磁誘導層が傷ついたり、こすれて薄くなったり、剥がれたりしてしまうことがなくなり、また、鍋底部表面の防錆・酸化防止を行い、鍋本体の美観を高め、寿命を延ばすことができるようになる。
【００１０】
また、鍋本体はガラスセラミックで作られた透明体であるので、調理している人が蓋を取ったり鍋にさわったりせずに調理中の食物の状態を外部から目で観察することができるので、安全に使用でき、使い勝手が良い。
【発明を実施するための最良の形態】
【００１１】
本発明の更なる特徴および利点は、図面と共に以下に更に説明することで明らかとなろう。
図１は本発明の調理鍋の断面図、図２は、図１の調理鍋の一部拡大断面図である。
【実施例１】
【００１２】
図１および図２に示した本発明の調理鍋は、食物を焼いたり煮たり、あるいは出来上がった料理をそのまま盛り付けた状態で見せたりするために使用され、鍋本体１０と、電磁誘導層２０、耐磨耗層３０と、酸化防止層４０とから構成される。
【００１３】
鍋本体１０はガラスセラミック製で、透明の蓋なし容器で、外側表面１１を有する。
電磁誘導層２０は、アルミニューム、亜鉛、アルミニューム合金などのような磁性金属を溶射することによって鍋本体の外側表面１１上に塗布され、電磁誘導加熱調理器からの熱を誘導するためのもので、外側表面を有する。電磁誘導層２０を溶射するには、アーク式溶射を１５秒ほど行うとよい。
【００１４】
アーク式溶射は、電圧が３５乃至４０ボルト、電流が１０乃至２０アンペア、角度は５０度乃至７０度で、対応する層から２５乃至３５センチ離れた距離から行う。
【００１５】
耐磨耗層３０は、ステンレス鋼やタングステンなどのような耐久性のある硬磁性金属を溶射することによって電磁誘導層２０の外側表面に形成され、底部外側表面１１を磨耗から保護し、外側表面を有する。耐磨耗層を溶射するには、アーク式溶射を３秒ほど行うとよい。
【００１６】
更に、耐磨耗層３０は、密度が０.５乃至５ミクロン、結晶格子点間隔が０.５乃至５ミクロン。薄さが５乃至１００ミクロンであり、理想的には、耐磨耗層３０は、密度が１乃至３ミクロン、結晶格子点間隔が１乃至３ミクロン、薄さが１０乃至４０ミクロンである。
【００１７】
更にまた、酸化防止層４０は、アルミニューム、アルミニューム合金などのような耐酸化性金属を溶射することによって耐磨耗層３０の外側表面を覆って塗布されて、外側表面１１の錆び止め・酸化防止を行うと共に、鍋の美観を高めるようにする。
【００１８】
酸化防止層４０は、密度が０.５乃至６ミクロン、結晶格子点間隔が０.５乃至５ミクロン、薄さが１０乃至１００ミクロンであり、理想的には、酸化防止層４０は、密度が１乃至３ミクロン、結晶格子点間隔が１乃至３ミクロン、薄さが２０乃至５０ミクロンである。
【００１９】
以上の構成によって、本発明の調理鍋には以下に述べる利点がある。
１）従来のガスレンジや、電子レンジや、オーブンにも使え、加えて電磁調理器具にも使用することができる。
２）鍋本体が透明なので、調理している人が、調理中に鍋に触ったり蓋をとったりせずに、鍋１０の中の食物の調理状態を外から安全に簡単に確認できる。
３）引っかいたり傷つけたりというような磨耗損傷の危険性を防止する層３０，４０が底部外側表面１１にコーティングされていて、防錆および酸化防止を行うので、鍋の寿命が高められると共に、料理を見せたり保管したりする時に美観が高められることで、商品価値が高まる。
【００２０】
本発明では好ましい実施例を前述の通り開示したが、これらは単なる例示で、決して本発明に限定するものではなく、当該技術を熟知する者なら誰でも、本発明の精神と領域を脱しない範囲内でさまざまな変更を加えることができ、従って本発明の保護範囲は、特許請求の範囲で指定した内容を基準とする。
【図面の簡単な説明】
【００２１】
【図１】本発明の調理鍋の断面図。
【図２】図１の調理鍋の一部拡大断面図である。
【符号の説明】
【００２２】
１０    鍋本体
１１    鍋本体の底部外側表面
２０    電磁誘導層
３０    耐磨耗層
４０    酸化防止層
【図１】
2009082356.tif 000003
【図２】
2009082356.tif 000004